(57)【要約】    【課題】  耐摩耗性を低下させることなく、背反関係にある低転がり抵抗とウェット性能をバランスよく向上するトレッド用ゴム組成物を提供する。    【解決手段】  ゴム成分１００重量部に対してスチレンブタジエンゴム（ＳＢＲ）を４０〜８０重量部と前記ＳＢＲよりもガラス転移温度（Ｔｇ）の低いジエン系ゴム（低Ｔｇゴム）をゴム成分として含み、カーボンブラックを含んでなるゴム組成物であって、前記ゴム組成物のバウンドラバーから求められるスチレン量Ｚの値が、下記（１）式で示される範囲にある。  （（ａ×Ａ＋ｂ×Ｂ）／１００）×（０．９−６．４／Ｂ）＜Ｚ＜（（ａ×Ａ＋ｂ×Ｂ）／１００）×（０．９２＋８．２／Ａ）……（１）  （式中、ＡはＳＢＲの配合量（重量部）、ａはＳＢＲのスチレン量（％）、Ｂは低Ｔｇゴムの配合量（重量部）、ｂは低Ｔｇゴムのスチレン量（％）である）  但し、Ｚの最小値は低Ｔｇゴムのスチレン量である。    【選択図】  なし【特許請求の範囲】
【請求項１】
ゴム成分１００重量部に対してスチレンブタジエンゴム（ＳＢＲ）を４０〜８０重量部と前記ＳＢＲよりもガラス転移温度（Ｔｇ）の低いジエン系ゴム（低Ｔｇゴム）をゴム成分として含み、カーボンブラックを含んでなるゴム組成物であって、
前記ゴム組成物のバウンドラバーから求められるスチレン量Ｚの値が、下記（１）式で示される範囲にある
ことを特徴とするトレッド用ゴム組成物。
（（ａ×Ａ＋ｂ×Ｂ）／１００）×（０．９−６．４／Ｂ）＜Ｚ＜（（ａ×Ａ＋ｂ×Ｂ）／１００）×（０．９２＋８．２／Ａ）……（１）
（式中、ＡはＳＢＲの配合量（重量部）、ａはＳＢＲのスチレン量（％）、Ｂは低Ｔｇゴムの配合量（重量部）、ｂは低Ｔｇゴムのスチレン量（％）である）
但し、Ｚの最小値は低Ｔｇゴムのスチレン量である。
【請求項２】
前記ＳＢＲの結合スチレン量が１５〜５０重量％、ビニル含量が６０％以下である
ことを特徴とする請求項１に記載のトレッド用ゴム組成物。
【請求項３】
前記カーボンブラックの配合量が、ゴム成分１００重量部に対して２０〜１４０重量部である
ことを特徴とする請求項１又は２に記載のトレッド用ゴム組成物。
【請求項４】
請求項１〜３のいずれかに記載のトレッド用ゴム組成物をトレッドに適用した
ことを特徴とする空気入りタイヤ。
【発明の詳細な説明】
【技術分野】
【０００１】
本発明は、ゴム組成物に関し、さらに詳しくは、耐摩耗性を低下させることなく低転がり抵抗と湿潤路面での制動性能をバランスよく両立することができるゴム組成物、及びこのゴム組成物をトレッドに適用した空気入りタイヤに関する。
【背景技術】
【０００２】
タイヤトレッドに用いられるゴム組成物は、低燃費性の市場ニーズから転がり抵抗の低減要求が強く、また安全性の面からの湿潤路面での制動性能や操縦安定性（以下、ウエット性能という）の向上が求められ、さらに耐久性、経済性の点で優れた耐摩耗性が求められており、ゴム特性として背反傾向を示すこれら低転がり抵抗とウェット性能を高次元でバランスよく向上させることが要求されている。
【０００３】
これらの要求に基づき、従来から種々の提案がなされている。例えば、ゴム成分としてスチレンブタジエンゴムとブタジエンゴムとのポリマーブレンドを用いたタイヤトレッド用ゴム組成物において、カーボンブラックがスチレンブタジエンゴム存在部よりもブタジエンゴム存在ブタジエンゴムに多く偏在させ、ウェット性能と耐摩耗性を両立させることが提案されている（特許文献１）。また、スチレンブタジエンゴムにシリカとシランカップリング剤を配合し、シランカップリング剤とシリカとを効率よく反応させウェット性能と耐摩耗性を改善することが開示され（特許文献２）、また、官能基含有ポリマーを用いてカーボンブラックの分散性を改良することで上記要求性能を満たすことが開示されている（特許文献３）。しかしながら、これらの技術による改良効果は認められるものの、さらなる高い要求を満足することが社会的に求められている。
【特許文献１】特開平１１−１７２０４３号公報
【特許文献２】特開平１１−２６９３０５号公報
【特許文献３】特許第３３０１６３７号公報
【発明の開示】
【発明が解決しようとする課題】
【０００４】
タイヤのトレッドゴムでは上記低転がり抵抗性とウェット性能とを両立させるためにブレンドゴムが使用されるのが一般的である。ところが、ブレンドゴムにおいては、カーボンブラックやシリカなどの補強性フィラーが、親和性の高い一方のゴム相に偏って存在しやすく、ブレンドゴムのそれぞれの長所が十分発現されていないのが実状である。
【０００５】
従来のゴム配合では、ポリマーの改良やブレンド配合の改善、カーボンブラックやシリカの改質、添加剤の改良などが多くなされてきたが、ブレンドゴムにおけるカーボンブラックの分布状態からの検討は充分なされておらず、低転がり抵抗とウェット性能との背反関係にあるゴム特性を高度に両立させ得るブレンドゴム中におけるカーボンブラックの最適な分布状態は把握されていなかった。
【０００６】
本発明は、上記の点に鑑みてなされたものであり、スチレンブタジエンゴムを主ゴム成分として用いたブレンド系ゴム成分にカーボンブラックを配合したトレッド用ゴム組成物において、ブレンドゴム中のカーボンブラックの分布状態を定量的に制御することにより、耐摩耗性を低下させることなく、低転がり抵抗とウェット性能とをバランスよく向上させることのできるタイヤトレッドに好適なトレッド用ゴム組成物、及びそれを適用した空気入りタイヤを提供することを目的とするものである。
【課題を解決するための手段】
【０００７】
本発明者らは、カーボンブラックが少しでも親和性の高いゴム相に偏在しやすいという従来からの知見に基づき、ブレンドゴムの組み合わせや混合方法によってカーボンブラックの分散、偏在状態とゴム特性との関係を検討した結果、そのブレンドゴムの内でガラス転移温度（Ｔｇ）の低いゴム相側にカーボンブラックが多く存在していることが上記背反関係を両立させるに重要であることを見出した。すなわち、ＳＢＲをゴム主成分としてカーボンブラックを含むゴム組成物のバウンドラバーのミクロ構造から検証したところ、そのバウンドラバーのスチレン量がゴムブレンドの平均スチレン量よりも低い値を示すことが上記課題を解決することを見出し本発明の完成に至った。
【０００８】
本発明のトレッド用ゴム組成物は、ゴム成分１００重量部に対してスチレンブタジエンゴム（ＳＢＲ）を４０〜８０重量部と前記ＳＢＲよりもガラス転移温度（Ｔｇ）の低いジエン系ゴム（低Ｔｇゴム）をゴム成分として含み、カーボンブラックを含んでなるゴム組成物であって、前記ゴム組成物のバウンドラバーから求められるスチレン量Ｚの値が、下記（１）式で示される範囲にあることを特徴とする。  
（（ａ×Ａ＋ｂ×Ｂ）／１００）×（０．９−６．４／Ｂ）＜Ｚ＜（（ａ×Ａ＋ｂ×Ｂ）／１００）×（０．９２＋８．２／Ａ）……（１）
（式中、ＡはＳＢＲの配合量（重量部）、ａはＳＢＲのスチレン量（％）、Ｂは低Ｔｇゴムの配合量（重量部）、ｂは低Ｔｇゴムのスチレン量（％）である）
但し、Ｚの最小値は低Ｔｇゴムのスチレン量である。
【０００９】
本発明においては、前記ＳＢＲの結合スチレン量が１５〜５０重量％、ビニル含量が６０％以下であり、前記カーボンブラックの配合量が、ゴム成分１００重量部に対して２０〜１４０重量部である。
【００１０】
そして本発明の空気入りタイヤは、前記トレッド用ゴム組成物をトレッドに適用することにある。
【００１１】
本発明のトレッド用ゴム組成物によれば、ゴム組成物のバウンドラバーから求められるスチレン量Ｚの値が、（１）式で示される範囲にあることで、スチレン量の少ないゴム相側にカーボンブラックが多く存在することになる。すなわち、スチレン量の少ない低Ｔｇ側ゴム相にカーボンブラックが偏在することで、ブレンドゴムのそれぞれにカーボンブラックを配合した特長を最大限に引き出しブレンドゴムのｔａｎδのバランスを改善し、低Ｔｇゴム使用による６０℃付近のｔａｎδを低下させ、０℃付近のｔａｎδを大きくすることで低転がり抵抗性とウェット性能とをバランスよく向上し上記背反関係を解消することができる。
【発明の効果】
【００１２】
本発明のタイヤ用ゴム組成物は、ブレンドゴムの低Ｔｇ側ゴム相にカーボンブラックを偏在させることで、従来背反関係にあった低転がり抵抗性とウェット性能を高度にバランスさせることができるので、これをトレッドに用いた空気入りタイヤは耐摩耗性を低下させることなく、低転がり抵抗性とウェット性能とを両立し、低燃費性と安全性とを満足する空気入りタイヤを提供することができる。
【発明を実施するための最良の形態】
【００１３】
本発明のトレッド用ゴム組成物は、ゴム成分１００重量部に対してスチレンブタジエンゴム（ＳＢＲ）を４０〜８０重量部と前記ＳＢＲよりもガラス転移温度（Ｔｇ）の低いジエン系ゴム（低Ｔｇゴム）をゴム成分として含むものである。
【００１４】
本発明に用いられるＳＢＲとしては、重合方法やスチレン量、ビニル含量などのミクロ構造、分子量、或いは水酸基やアミノ基等の官能基による末端変性の有無などにより制限されることはないが、結合スチレン量が１５〜５０重量％、ビニル含量が６０％以下のミクロ構造を有するＳＢＲ、特に溶液重合ＳＢＲが好ましい。
【００１５】
前記ミクロ構造のＳＢＲは、タイヤトレッド用として転がり抵抗や耐摩耗性に優れることから好適であり、スチレン量が５０重量％を超えるとＴｇが上昇し、ウエット性能は維持されるが、転がり抵抗が大きくなり、さらに耐摩耗性が低下傾向を示すようになり、１５重量％未満ではウェット性能が維持できなくなる。また、ビニル含量を６０％以下とすることでＳＢＲのＴｇを適正な範囲とすることができ、６０％を超えると低転がり抵抗性とウェット性能のバランスが崩れ出し好ましくなく、通常３０％以上含まれるものが実用に供される。なお、該ＳＢＲのＴｇは、−４０〜−２０℃の範囲にあることが好ましいく、低転がり抵抗性やウェット性能、耐摩耗性等のトレッドゴムの基本性能を維持することができる。
【００１６】
本発明のトレッド用ゴム組成物において、前記ＳＢＲはブレンドゴムのゴム主成分としてゴム成分１００重量部中の４０〜８０重量部が配合され使用される。好ましくは５０重量部以上である。
【００１７】
このＳＢＲの配合量が４０重量部未満であると、ゴム組成物の強度や低発熱性、耐摩耗性、加工性等のトレッドゴムとしての基本性能が得難くなり、すなわちブレンドゴムのカーボンブラック分散性を制御したとしてもゴム組成物の補強性や耐摩耗性が低下し、低転がり抵抗性とウエット性能との両立が充分に奏されなくなる。逆にこのＳＢＲの配合比率が８０重量部を超えて多くなると他のブレンドゴム成分の長所が引き出し難くなり、ブレンドゴムのメリットが活かされなくなる。
【００１８】
本発明に用いられる上記ＳＢＲ以外のゴム成分としては、前記ＳＢＲよりも低Ｔｇであるのジエン系ゴムであれば特に制限されない。これらのジエン系ゴムとしては、例えば、前記ＳＢＲより低Ｔｇの天然ゴム（ＮＲ）、各種のＳＢＲ、ブタジエンゴム（ＢＲ）、イソプレンゴム（ＩＲ）等が例示され、これらの１種又は２種以上から選択されブレンド使用することができる。
【００１９】
本発明のトレッド用ゴム組成物に用いられるカーボンブラックは、タイヤトレッド用途の観点から、窒素吸着比表面積（Ｎ２ＳＡ）が７０〜１３０ｍ２／ｇ、ＤＢＰ吸油量が９０〜１６０ｍｌ／１００ｇにあるものが好ましい。Ｎ２ＳＡが７０ｍ２／ｇ未満では十分な補強層効果や耐摩耗性が確保できず、１３０ｍ２／ｇを超えると分散性が低下し加工性（混合、押出性）が悪化する傾向にあり、発熱も上昇する。また、ＤＢＰ吸油量が９０ｍｌ／１００ｇ未満では耐摩耗性が低下し、１６０ｍｌ／１００ｇを超えると破壊特性が低下する。すなわち、ＨＡＦ、ＩＳＡＦ、ＳＡＦ級のカーボンブラックが実用に適し、これらの２種以上を併用してもよい。
【００２０】
上記カーボンブラックの配合量はゴム成分１００重量部に対して２０〜１４０重量部、好ましくは１２０重量部までである。カーボンブラックの配合量が２０重量部未満ではカーボンブラック配合による補強効果が得られず強度や耐摩耗性を維持できず、１４０重量部を越えるとカーボンブラックの分散性が悪化して加工性が低下し、耐摩耗性も低下する。
【００２１】
本発明のトレッド用ゴム組成物は、該ゴム組成物の混合後のバウンドラバーから求められるスチレン量Ｚの値が、下記（１）式で示される範囲にあることを特徴とする。
【００２２】
（（ａ×Ａ＋ｂ×Ｂ）／１００）×（０．９−６．４／Ｂ）＜Ｚ＜（（ａ×Ａ＋ｂ×Ｂ）／１００）×（０．９２＋８．２／Ａ）……（１）
（式中、ＡはＳＢＲの配合量（重量部）、ａはＳＢＲのスチレン量（％）、Ｂは低Ｔｇゴムの配合量（重量部）、ｂは低Ｔｇゴムのスチレン量（％）である）
但し、Ｚの最小値は低Ｔｇゴムのスチレン量である。
【００２３】
本発明において、「バウンドラバー」とは充填剤を混合した未加硫ゴムを溶剤によって抽出した際、カーボンブラックやカーボンブラックなどの充填剤と結合したまま抽出されずに残るゴム分をいう。
【００２４】
上記（１）式は、バウンドラバーのスチレン量Ｚがブレンドゴム中の平均スチレン量に対して低Ｔｇ側ゴム相に偏った一定幅の範囲内にあることを表し、すなわちカーボンブラックと結合しているスチレン量Ｚが（１）式の範囲内にあれば、ブレンドゴムに分散するカーボンブラックが（１）式中のＢゴム相、すなわち低Ｔｇゴム相側にブレンドゴムの平均スチレン量よりも多く偏って存在することを示すものである。
【００２５】
より具体的には、バウンドラバーのスチレン量Ｚが（１）式の左辺の値に満たない場合はカーボンブラックがＳＢＲゴム相に偏り過ぎて偏在し、（１）式の右辺の値を超える場合はカーボンブラックが低Ｔｇゴム相に偏り過ぎて偏在するようになり、両ゴム成分の特長がバランスよく発現されず、またそれぞれの特長が相殺されることもあり本発明の目的が達成できなくなる。
【００２６】
従って、スチレン量Ｚが（１）式の範囲を満足し、カーボンブラックの偏在状態を両ゴム相で適正範囲に制御することで、スチレン量の少ない低Ｔｇ側ゴム相にカーボンブラックが偏在することで、ブレンドゴムのｔａｎδのバランスを改善し、低Ｔｇゴム使用による６０℃付近のｔａｎδを低下させ、０℃付近のｔａｎδを大きくし、上記背反関係にある低転がり抵抗性とウェット性能を両立して向上し、かつ耐摩耗性を良好にすることができる。
【００２７】
なお、ブレンド成分に第３ゴム成分Ｃを含む場合は、（１）式の（（ａ×Ａ＋ｂ×Ｂ）／１００）は、（（ａ×Ａ＋ｂ×Ｂ＋ｃ×Ｃ）／１００）（Ｃは第３ゴム成分の配合量（重量部）、ｃは第３ゴム成分のスチレン量（％））に置き換えればよい。
【００２８】
このバウンドラバー中のスチレン量Ｚは、未加硫ゴムを細断して３２５メッシュの金網にて作製した籠の中に入れ、トルエン中に２４時間浸漬後のトルエン不溶分（バウンドラバー）を風乾後、熱分解ガスクロマトグラフィーによりスチレンを定量し求められる。さらに、バウンドラバーの熱分解物を赤外線吸収スペクトル法でミクロ構造を測定することによりブレンドゴムのゴム成分を予め作製した検量線を用いて特定することができる。
【００２９】
本発明のゴム組成物においては、ブレンドゴムの主ゴム成分であるＳＢＲ−Ａとこれ以外のゴム成分とにカーボンブラックを配合し、上記式（１）の範囲内にバウンドラバーのスチレン量Ｚが制御されるものであれば、ブレンドゴムの配合順序やその調整方法は特に制限されることはなく、ブレンドゴムの各ゴム相へのカーボンブラック分布が配合比率に応じた均一な状態にあり、カーボンブラック配合の各ゴム成分の特長を高度にバランスし遺憾なく発揮するものとなる。
【００３０】
その調整方法としては、例えば、ゴム成分間でポリマーの有するミクロ構造やＴｇ、凝集状態などの差やカーボンブラックの特性、表面処理などを利用して組み合わせ、それに混合条件などを付加してブレンドゴムを調整し、さらに配合手法や混合手法、混合機の種類などの組み合わせにより適宜実施することができる。
【００３１】
例えば、ゴム成分とカーボンブラックの全量を同時に配合して混合温度や時間、バンバリーミキサーのローター回転トルク等の混合条件を調整する方法、カーボンブラックマスターバッチを組み合わせる手法などを利用することができる。
【００３２】
本発明のタイヤトレッド用ゴム組成物には、上記ゴム成分とカーボンブラックの他に、ゴム工業において通常に用いられるシリカなどの補強剤、硫黄などの加硫剤、加硫促進剤、プロセスオイル、老化防止剤、亜鉛華、ステアリン酸、加硫助剤などの各種配合剤を、本発明の効果を損なわない範囲で必要に応じ適宜配合し用いることができる。
【００３３】
本発明では、原料ゴムとカーボンブラックに、或いはカーボンブラックマスターバッチに各種配合剤を配合しバンバリーミキサー、ロール、ニーダーなどの各種混練機を使用して常法に従い作製することができ、タイヤのトレッドを始めとしてサイドウォール、ビード部などのタイヤ各部位に使用することができるが、特に低転がり抵抗性とウェット性能を両立するタイヤトレッド用ゴムとして好適に使用される。
【実施例】
【００３４】
以下に実施例を用いて本発明を説明するが、本発明はこれらの実施例によってなんら限定されるものではない。
【００３５】
下記のＳＢＲ−１とＳＢＲ−１よりも低ＴｇのＳＢＲ−２及びブタジエンゴム（ＢＲ）をゴム成分とし、ＳＢＲ−１を主ゴム成分として表１に記載のブレンド比率でカーボンブラック配合のトレッド用ゴム組成物を作製した。
【００３６】
各ゴム組成物は、それぞれ下記カーボンブラックの配合量を調整したカーボンブラックマスターバッチを作製し、このマスターバッチに下記の共通配合成分を配合し、容量２０リットルのバンバリーミキサーにより混練した。なお、比較例１のゴム組成物は、ブレンドゴム成分とカーボンブラックの全量を同時にミキサーに投入し混練したものである。
【００３７】
［ＳＢＲ−１、２、ＢＲ、カーボンブラック］
・ＳＢＲ−１：スチレン含有率３５．５重量％、Ｔｇ＝−３６℃（旭化成工業（株）、TUFDENE 3335）
・ＳＢＲ−２：スチレン含有率１８．０重量％、Ｔｇ＝−６２℃（旭化成工業（株）、TUFDENE 1530）
・ＢＲ：スチレン含有率０重量％、Ｔｇ＝−１０３℃（ＪＳＲ（株）、ＢＲ０１）
・カーボンブラック（ＨＡＦ）：Ｎ３３９（昭和キャボット（株）ショウブラックＮ３３９）
【００３８】
［共通配合成分］
・アロマオイル：３０重量部（ジャパンエナジー（株）、プロセスＸ−１４０）
・亜鉛華：３重量部（三井金属鉱業（株）、亜鉛華１号）
・ワックス：１重量部（大内新興化学工業（株）、サンノック）
・老化防止剤６Ｃ：２重量部（大内新興化学工業（株）、ノクラック６Ｃ）
・硫黄：１．８重量部（細井化学工業（株）、ゴム用粉末硫黄１５０メッシュ）
・加硫促進剤ＣＺ：１重量部（大内新興化学工業（株）、ノクセラーＣＺ）
【００３９】
得られた各ゴム組成物について、バウンドラバーからスチレン（Ｓｔ）量Ｚを熱分解ガスクロマトグラフィー装置（日本分析工業（株）、ＪＨＰ−２２型）、及び赤外線吸収スペクトル装置（パーキンエルマー社製、パラゴン型）を使用して定量し求め、表１に示した。
【００４０】
次ぎに、各ゴム組成物をトレッド部に適用したサイズ２０５／６０Ｒ１４のラジアルタイヤを製造し、各タイヤの転がり抵抗、ウェット性能、耐摩耗性を下記の方法に従い評価し、その結果を比較例１のタイヤを１００とする指数で表１に示した。
【００４１】
試験方法
［転がり抵抗］
１軸ドラム試験機を用い、内圧２００ｋＰａ、負荷荷重４００Ｋｇ、速度８０Ｋｍ／ｈでドラム上を走行する時の転がり抵抗を測定し、次式により各試験タイヤの転がり抵抗指数を計算した。値が小さいほど燃費性が良く良好である。                              転がり抵抗（指数）＝（各試験タイヤの転がり抵抗）×１００／（比較例１のタイヤの転がり抵抗）
【００４２】
［ウェット性能］
排気量２０００ｃｃの国産乗用車に同種の試験タイヤ４本を内圧２００ｋＰａに調整し取り付け、水深２〜３ｍｍに水没したアスファルト路面を時速６０Ｋｍ／ｈで通過中に急ブレーキをかけてから停止するまでの距離を測定し、次式により各試験タイヤのウエット制動性指数を計算し、ウエット性を評価した。値が大きいほど制動性が良く良好である。  ウエット性（指数）＝（比較例１の試験タイヤの停止距離）×１００／（各試験タイヤの停止距離）
【００４３】
［耐摩耗性］
排気量２０００ｃｃの国産乗用車に２種類の試験タイヤを、内圧２００ｋＰａに調整し前輪と後輪にそれぞれ取り付け、走行５，０００Ｋｍ毎にローティションを行いながら一般路を２０，０００Ｋｍ走行後、各タイヤのトレッドの残溝深さを測定し摩耗量を求め、次式により各試験タイヤの耐摩耗性指数を計算し、耐摩耗性を評価した。値が大きいほど耐摩耗性が良好である。                                                            耐摩耗性（指数）＝（比較例１の試験タイヤの摩耗量）×１００／（各試験タイヤの摩耗量）
【００４４】
【表１】
2006291105.tif 000002
【００４５】
表１に示す通り、バウンドラバーのスチレン量が（１）式の範囲内にある各実施例のトレッド用ゴム組成物は、ブレンドゴムの低Ｔｇゴム相側にカーボンブラックを多く偏在させることによりブレンドゴムの特長を発揮させ、これをトレッドに適用したタイヤは耐摩耗性を維持して低転がり抵抗性及びウェット性能を両立することができた。ブレンドゴム成分をＢＲに変更した実施例４ではＢＲの特長の低転がり抵抗性と耐摩耗性の向上が得られている。
【００４６】
これに対して、カーボンブラックがＳＢＲ−２（低Ｔｇゴム）相側に過多に偏在する従来混練法による比較例１、逆にＳＢＲ−１相に多く偏在する比較例２、ＢＲ相に多く偏在する比較例４では、バランスのよいタイヤ性能が得られず、また主ゴム成分のＳＢＲ−１の配合量が少ない比較例３ではスチレン量Ｚが（１）式の上限を超えてカーボンブラックが低Ｔｇゴム相側に多く偏在し過ぎてしまいＳＢＲ−１によるタイヤの基本特性を引き出すことができない。
【産業上の利用可能性】
【００４７】
本発明のゴム組成物は、カーボンブラック配合によるブレンドゴム成分の各特長をそれぞれ有効に発現させ、耐摩耗性を低下させることなく低転がり抵抗とウェット性能をバランスよく向上するものとなり、低燃費性、安全性、耐久性に優れた空気入りタイヤのトレッドゴムとして、特に乗用車用タイヤに好適に使用することができる。